СПОСОБ ИЗГОТОВЛЕНИЯ РОТОРА КРИОГЕННОГО ГИРОСКОПА

1. Способ изготовления ротора криогенного гироскопа, включающий формирование металлической подложки в виде шара, нанесение на ее поверхность сверхпроводящего покрытия электрохимическим осаждением из солевого расплава с использованием подвижного электрического контакта и механическое и электрохимическое полирование открытой поверхности сверхпроводящего покрытия, отличающийся тем, что перед нанесением сверхпроводящего покрытия на металлическую подложку наносят защитное покрытие из коррозионностойкого в солевом расплаве материала, а сверхпроводящее покрытие выполняют в виде двух расположенных один на другом слоев из материалов с различной критической температурой перехода в сверхпроводящее состояние, причем материал внутреннего слоя имеет более высокую критическую температуру, чем материал наружного слоя.
2. Способ по п.1, отличающийся тем, что металлическую подложку изготавливают из титана, бериллия или сплава на основе титана и/или бериллия.
3. Способ по п.1, отличающийся тем, что в качестве коррозионностойкого материала защитного покрытия используют медь, никель, кобальт, хром, рений и молибден, причем защитное покрытие из меди, никеля, кобальта, хрома и рения наносят электрохимическим осаждением из водных электролитов, а покрытие из молибдена - методом плазменного напыления.
4. Способ по п.1, отличающийся тем, что в качестве материала соответственно внутреннего и наружного слоев сверхпроводящего покрытия используют комплиментарные пары: станнид ниобия и ниобий, ниобий и ванадий, ниобий и тантал.
5. Способ по п.4, отличающийся тем, что электрохимическое осаждение сверхпроводящего покрытия ведут из расплава галогенидов щелочных металлов и соли тантала или ванадия, или ниобия, или олова и ниобия при температуре 600-800°С.